(57)【要約】【課題】ひび割れの抑制効果に優れ、塩化物イオンや二酸化炭素の物質遮断性にも優れる有機−無機複合塗膜養生剤およびそれを用いたモルタルまたはコンクリートの処理方法ならびにセメント硬化体を提供する。【解決手段】パラフィン系塗膜養生剤に膨潤性粘土鉱物を含有させた有機−無機複合型塗膜養生剤であり、膨潤性粘土鉱物が合成フッ素雲母である前記有機−無機複合型塗膜養生剤である。前記有機−無機複合型塗膜養生剤を被覆する時期が、打設したモルタルまたはコンクリートが硬化した後や型枠を脱型する時であることが好ましい。また、前記有機−無機複合型塗膜養生剤を１ｍ2当たり５０〜５００ｇ使用することが好ましい。さらに、前記モルタルまたはコンクリートの処理方法で処理されたセメント硬化体であり、モルタルまたはコンクリートが高炉スラグ微粉末を含有することが好ましい。【選択図】なし【特許請求の範囲】
【請求項１】
パラフィン系塗膜養生剤に膨潤性粘土鉱物を含有させた有機−無機複合型塗膜養生剤。
【請求項２】
膨潤性粘土鉱物が合成フッ素雲母であることを特徴とする請求項１に記載の有機−無機複合型塗膜養生剤。
【請求項３】
請求項１または２に記載の有機−無機複合型塗膜養生剤を被覆する時期が、打設したモルタルまたはコンクリートが硬化した後であることを特徴とするモルタルまたはコンクリートの処理方法。
【請求項４】
請求項１または２に記載の有機−無機複合型塗膜養生剤を被覆する時期が、打設したモルタルまたはコンクリートの型枠を脱型する時であることを特徴とする請求項３記載のモルタルまたはコンクリートの処理方法。
【請求項５】
請求項１または２に記載の有機−無機複合型塗膜養生剤を１ｍ2当たり５０〜５００ｇ使用することを特徴とする請求項３または４に記載のモルタルまたはコンクリートの処理方法。
【請求項６】
請求項３〜５のいずれか１項に記載のモルタルまたはコンクリートの処理方法で処理されたセメント硬化体。
【請求項７】
モルタルまたはコンクリートが高炉スラグ微粉末を含有することを特徴とする請求項６に記載のセメント硬化体。
【発明の詳細な説明】
【技術分野】
【０００１】
本発明は、主に、土木・建築分野において使用される塗膜養生剤およびそれを用いたモルタルまたはコンクリートの処理方法ならびにセメント硬化体に関する。
【背景技術】
【０００２】
モルタルやコンクリートの耐久性について、この分野の技術者のみならず、一般の人々からも大きな関心が寄せられるようになっている。モルタルやコンクリートはひび割れるという性質をもっている。これは、乾燥収縮などの寸法変化に起因する。このため、乾燥収縮を抑制する目的で塗膜養生剤が開発されている。
【０００３】
一方、コンクリート構造物の耐久性と関連して、塩害や中性化などの劣化要因も見逃すことができない。塩害は塩化物イオンによる鉄筋の腐食により生じる劣化を総称するものであり、中性化は空気中の二酸化炭素の作用によってコンクリートが炭酸化され、その結果、強いアルカリ性を持っていたコンクリートが中性化されることにより、鉄筋の腐食が誘発される現象である。一般的に、これらの劣化因子の硬化体中への侵入を抑制する方法としては、水セメント比を小さくする手法がとられている。しかしながら、水セメント比を小さくすると、自己収縮が顕在化し、ひび割れが発生しやすくなる側面がある。
【０００４】
モルタルやコンクリートのひび割れを抑制するために塗膜養生剤が使用され、種々の塗膜養生剤が提案されている（特許文献１〜特許文献３）。
【０００５】
しかしながら、従来の塗膜養生剤は、従来の利用方法で使用した場合に、ひび割れの抑制には一定の効果が期待できるものであったが、中性化の抑制や塩化物イオンの浸透に対する抵抗性を格段に高めるものではなかった。
【０００６】
【特許文献１】特開平０５−２０８８７９号公報
【特許文献２】特開平１１−２１１８４号公報
【特許文献３】特開２００４−２４４２５５号公報
【発明の開示】
【発明が解決しようとする課題】
【０００７】
本発明は、ひび割れの抑制効果に優れ、塩化物イオンや二酸化炭素の物質遮断性にも優れる有機−無機複合塗膜養生剤およびそれを用いたモルタルまたはコンクリートの処理方法ならびにセメント硬化体を提供する。
【課題を解決するための手段】
【０００８】
すなわち、本発明は、（１）パラフィン系塗膜養生剤に膨潤性粘土鉱物を含有させた有機−無機複合型塗膜養生剤、（２）膨潤性粘土鉱物が合成フッ素雲母である（１）の有機−無機複合型塗膜養生剤、（３）（１）または（２）の有機−無機複合型塗膜養生剤を被覆する時期が、打設したモルタルまたはコンクリートが硬化した後であるモルタルまたはコンクリートの処理方法、（４）（１）または（２）の有機−無機複合型塗膜養生剤を被覆する時期が、打設したモルタルまたはコンクリートの型枠を脱型する時である（３）のモルタルまたはコンクリートの処理方法、（５）（１）または（２）の有機−無機複合型塗膜養生剤を１ｍ2当たり５０〜５００ｇ使用する（３）または（４）のモルタルまたはコンクリートの処理方法、（６）（３）〜（５）のいずれかのモルタルまたはコンクリートの処理方法で処理されたセメント硬化体、（７）モルタルまたはコンクリートが高炉スラグ微粉末を含有する（６）のセメント硬化体、である。
【発明の効果】
【０００９】
本発明の有機−無機複合塗膜養生剤およびそれを用いたモルタルまたはコンクリートの処理方法により、ひび割れの抑制効果に優れ、塩化物イオンや二酸化炭素の物質遮断性にも優れるセメント硬化体が得られる。
【発明を実施するための最良の形態】
【００１０】
本発明における部や％は特に規定しない限り質量基準で示す。
また、本発明で云うセメント硬化体とは、モルタル、コンクリートの硬化体を総称したものである。
【００１１】
本発明のパラフィン系塗膜養生剤とは、特に限定されるものではなく、通常、市販されているものを用いることができる。その具体例としては、例えば、ポゾリス物産製「マスターキュア」や、フォスロック社製「コンキュアー」などを挙げることができる。
【００１２】
本発明の膨潤性粘土鉱物としては、スメクタイト属に属する層状ケイ酸塩鉱物が挙げられる。例えば、モンモリロナイト、バイデライト、ノントロナイト、サポナイト、合成フッ素雲母、マイカ、およびベントナイトなどである。これらは天然品、合成品、および加工処理品のいずれであっても使用可能である。
そのうち、日本ベントナイト工業会、標準試験方法  ＪＢＡＳ−１０４−７７に準じた方法での膨潤力が２０ｍｌ／２ｇ以上の粘土鉱物、特に、合成フッ素雲母やベントナイトが好ましい。
また、イオン交換当量が１００ｇ当たり１０ミリ当量以上ものが好ましく、６０〜２００ミリ当量以上ものがより好ましい。
さらに、そのアスペクト比が５０〜５０００のものが好ましい。アスペクト比とは、電顕写真により求めた層状に分散した粘土鉱物の長さ／厚みの比である。
膨潤性粘土鉱物の使用量は、パラフィン系塗膜剤の固形分１００部に対して、１〜５０部が好ましい。１部未満では防湿性が低下しブロッキングが生じやすくなる場合があり、５０部を超えると塗膜養生剤の膜の変形能力が低下する場合がある。
【００１３】
塗膜養生剤を被覆する方法は、均一に養生被覆膜が形成できる方法であれば特に限定されるものではなく、撒布、塗布、噴霧、吹付けなどで行うことが可能である。
塗膜養生剤は、モルタルまたはコンクリートが硬化した後に施すことが好ましい。従来の使用法のように、硬化前に塗布したのでは、本発明の効果、すなわち、中性化の抑制効果や塩化物イオンの浸透抑制効果は得られない。ここで、硬化とは、モルタルまたはコンクリートが凝結（ＪＩＳ  Ａ  １１４７）した時点を意味する。
また、モルタルまたはコンクリートが凝結する前に塗膜養生剤を被覆した場合には、本発明のひび割れ低減効果は得られない。撒水などの水に関する養生が終了後、できるだけ早い時期に被覆することがひび割れ低減効果を得るために望ましい。モルタルまたはコンクリートを打設した型枠の脱型時に塗膜養生剤を塗膜すると、脱型作業の人手で並行して行うことができ新たな工数を必要とせず工事費の増加を抑えることができる他、型枠を脱型した直後に塗膜すれば乾燥収縮を最大限に抑制できる。
【００１４】
塗膜養生剤の使用量は特に限定されるものではないが、１ｍ２当たり５０〜５００ｇの範囲で使用することが好ましく、１００〜４００ｇがより好ましい。５０ｇ未満ではひび割れ抵抗性の向上効果や耐酸性向上効果が十分でなく、５００ｇを超えてもさらなる効果の向上が期待できない。
【００１５】
本発明で使用するモルタルやコンクリートは特に限定されるものではない。モルタルは、セメントと細骨材と水を含み、必要に応じて、混和剤や混和材等が添加される。コンクリートは、さらに、粗骨材を含むものである。
【００１６】
本発明で使用するセメントとしては、普通、早強、超早強、低熱、および中庸熱などの各種ポルトランドセメント、これらポルトランドセメントに、高炉スラグ、フライアッシュ、またはシリカを混合した各種混合セメント、また、石灰石粉末などや高炉徐冷スラグ微粉末を混合したフィラーセメント、各種の産業廃棄物を主原料として製造される環境調和型セメント、いわゆるエコセメントなどが挙げられ、これらのうちの１種又は２種以上が併用可能である。
【００１７】
本発明で使用する骨材は、特に限定されるものではない。その具体例としては、例えば、ケイ砂系や石灰石系などの天然骨材、高炉水砕スラグ系、高炉徐冷スラグ系、再生骨材系などの人工骨材が挙げられる。また、比重３．０ｇ／ｃｍ３以上の重量骨材を使用することもでき、その具体例としては、例えば、人工骨材として、電気炉酸化期スラグ系骨材や、フェロニッケルスラグ、フェロクロムスラグ、銅スラグ、亜鉛スラグ、および鉛スラグなどを総称する非鉄精錬スラグ骨材などが、また、天然骨材としては、橄欖岩（かんらん岩）系骨材、いわゆるオリビンサンドや、エメリー鉱などが挙げられる。本発明では、これらの１種または２種以上を併用できる。
【００１８】
水の使用量は、使用する目的・用途や各材料の配合割合によって変化するため特に限定されるものではないが、通常、水セメント比で２５〜６０％の範囲が好ましく、３０〜５５％がより好ましい。水セメントが２５％未満では流動性を得ることが難しく、また、発熱量が極めて大きくなる。逆に６０％を超えると強度発現性を確保することが困難な場合がある。また、物質移動が容易となり、耐久性を確保しにくくなる傾向にある。
【００１９】
本発明の高炉スラグ微粉末は、特に限定されるものではないが、通常、ＪＩＳ  Ａ  ６２０６−１９９７に定められている「コンクリート用高炉スラグ微粉末」が使用可能である。高炉スラグの粉末度は特に限定されるものではないが、ブレーン比表面積値で３０００〜１００００ｃｍ２／ｇが好ましい。
【００２０】
本発明では、セメントや骨材とともに、石灰石微粉末、高炉徐冷スラグ微粉末、下水汚泥焼却灰やその溶融スラグ、都市ゴミ焼却灰やその溶融スラグ、パルプスラッジ焼却灰などの混和材料、減水剤、ＡＥ減水剤、高性能減水剤、高性能ＡＥ減水剤、凝結調整剤、消泡剤、増粘剤、防錆剤、防凍剤、収縮低減剤、スチールファイバー、ビニロンファイバー、炭素繊維、ワラストナイト繊維などの繊維物質、ポリマー、ベントナイトなどの粘土鉱物、ならびにハイドロタルサイトなどのアニオン交換体などのうちの１種または２種以上を、本発明の目的を実質的に阻害しない範囲で使用することが可能である。
【実施例１】
【００２１】
セメント１００部に対して、水５０部、細骨材２００部を配合してモルタルを調製した。このモルタルを用いて、厚さ１００ｍｍで面積１０ｍ２の土間を打設した。材齢３日まで湿布養生を行った後（硬化後）、表１に示す塗膜養生剤を１ｍ２当たり２００ｇモルタル表面に塗布した。材齢９１日後にひび割れの発生状況を観察した。また、同じモルタルから作製した４０×４０×１６０ｍｍ供試体にも塗膜剤を同量塗布し、促進中性化による中性化抵抗性や、擬似海水に浸漬して塩化物イオンの浸透抵抗性を評価した。なお、比較のために、塗膜養生剤を硬化体表面に塗布せずに、モルタルに混和した場合についても同様に行った。結果を表１に併記する。
【００２２】
＜使用材料＞
セメントＡ：市販の普通ポルトランドセメント
セメントＢ：市販の高炉セメントＢ種
細骨材：新潟県姫川産、比重２．６２
塗膜養生剤Ａ：塗膜養生剤Ｃ１００部に対して膨潤性粘土鉱物の含有量（部）を変化させたもの
塗膜養生剤Ｂ：市販のＥＶＡ系塗膜養生剤
塗膜養生剤Ｃ：ポゾリス物産社製商品名「マスターキュア」、パラフィン系
膨潤性粘土鉱物：市販の合成フッ素雲母、膨潤力を変化させたもの、イオン交換当量１００ミリ当量／１００ｇ、アスペクト比３０００
水：水道水
【００２３】
＜測定方法＞
ひび割れ抵抗性試験：１ｍ２当たり、２本を超えてひび割れが発生した場合は×、ひび割れが１〜２本発生した場合は△、ひび割れの発生がない場合は○とした。
中性化試験：材齢１４日まで２０℃の水中養生を行った後、３０℃、相対湿度６０％、ＣＯ２濃度５％の環境で４週間養生した。硬化体を切断し、断面にフェノールフタレインの１％アルコール溶液を噴霧して赤変しなかった部分を中性化部分と見なして中性化深さを測定した。
塩化物イオンの浸透抵抗性試験（ＪＩＳ  Ａ  １１７１）：材齢１４日まで２０℃の水中養生を行った後、擬似海水に４週間浸漬した。硬化体を切断し、硝酸銀-フルオロセイオン法によって塩化物イオンの浸透深さを測定した。
【００２４】
【表１】
2007308354.tif 000002
【００２５】
表１より、本発明の塗膜養生剤は、モルタルのひび割れを防止し、中性化や塩化物イオンの浸透を抑制することが分かる。
【実施例２】
【００２６】
塗膜養生剤Ａを１ｍ２当たりの塗布量を表２に示すように変化したこと以外は実施例１と同様に行った。結果を表２に併記する。
【００２７】
【表２】
2007308354.tif 000003
【００２８】
表２より、本発明の塗膜養生剤は、モルタルのひび割れを防止し、中性化や塩化物イオンの浸透を抑制することが分かる。
【実施例３】
【００２９】
単位セメント量３１５ｋｇ／ｍ３、単位水量１８５ｋｇ／ｍ３、ｓ／ａ＝３８％、空気量４．５±１．５％のコンクリートを調製したこと以外は実施例１と同様に行った。結果を表３に併記する。
【００３０】
＜使用材料＞
粗骨材：市販の粗骨材、Ｇmax２５ｍｍ
【００３１】
【表３】
2007308354.tif 000004
【００３２】
表３から、本発明の塗膜養生剤により、コンクリートのひび割れを防止し、中性化や塩化物イオンの浸透を抑制することが分かる。
【実施例４】
【００３３】
実施例１と同様にモルタルを打設した後、表４に示す時期で、実施例１で使用した塗膜養生剤Ａを１ｍ２当たり２００ｇ塗布した。ただし、凝結終了後（硬化後）から塗膜養生剤Ａを塗布するまでの間、湿布養生を行った。塗膜養生剤Ａを塗布後は湿布養生を解除した。塗膜養生剤の塗布面を対象として、促進中性化による中性化抵抗性や、擬似海水に浸漬して塩化物イオンの浸透抵抗性を実施例１と同様に評価した。また、材齢９１日後のひび割れ発生状況を実施例１と同様に確認した。結果を表４に併記する。
【００３４】
【表４】
2007308354.tif 000005
【００３５】
表４から、本発明の塗膜養生剤は、モルタルのひび割れを防止し、中性化や塩化物イオンの浸透を抑制することが分かる。
【産業上の利用可能性】
【００３６】
本発明の塗膜養生剤およびそれを用いたモルタルまたはコンクリートの処理方法により、ひび割れの抑制効果に優れ、塩化物イオンや二酸化炭素の物質遮断性にも優れたセメント硬化体が得られるので、土木、建築分野などで広範に利用することができる。